즉 , 표 3 에 나타낸 팽윤 도 시험 결과 로부터 밝혀진 바 와 같이 , EPDM 을 사용 한 본 발명 의 실링 컴 파운드 로 이루어진 밀봉재 피막 에 있 어서 는 , 염소 계 용제 , 케톤 류 , 에스테르 류 , 에테르 류 중 어느 하나 의 용제 에 있 어서 도 , 우수 한 내용물 내성 을 얻 을 수 있 는 데 대하 여 ( 실시 예 1 ∼ 실시 예 3 ) , 고무 성분 이 SBR 로 이루어진 실링 컴 파운드 ( 비교 예 1 ) , NBR 로 이루어진 실링 컴 파운드 ( 비교 예 2 ) , 가황 처리 NR 로 이루어진 실링 컴 파운드 ( 비교 예 3 ) , SBR 을 주성분 으로 하 고 , EPDM 을 함유 하 여 이루어진 실링 컴 파운드 ( 비교 예 4 ) , SBR 및 NBR 로 이루어진 실링 컴 파운드 ( 비교 예 5 ) 에 있 어서 는 , 모두 염소 계 용제 에 는 내성 이 없 고 , 케톤 류 , 에스테르 류 및 에테르 류 에 대한 내성 에 있 어서 도 , 본 발명 에 비하 여 현저히 뒤떨어지 는 내용물 내성 을 나타내 고 있 다 .